"細孔炭素を含む電気化学二重層キャパシタ電極であって、該細孔炭素は:1.2ナノメートル以下のメジアン細孔幅と、2200m2/cm3超のBET表面積対合計細孔容積比と、を有する、電気化学二重層キャパシタ電極。前記BET表面積対合計細孔容積比は、2200m2/cm3~20,000m2/cm3である、請求項1に記載の電気化学二重層キャパシタ電極。前記BET表面積対合計細孔容積比は、2200m2/cm3~3500m2/cm3である、請求項1に記載の電気化学二重層キャパシタ電極。前記細孔炭素の前記BET表面積は、1000m2/g超である、請求項1に記載の電気化学二重層キャパシタ電極。前記細孔炭素の前記BET表面積は、1500m2/g超である、請求項1に記載の電気化学二重層キャパシタ電極。前記合計細孔容積は、0.2~1.5cm3/gである、請求項1に記載の電気化学二重層キャパシタ電極。前記合計細孔容積は、0.4~1.0cm3/gである、請求項1に記載の電気化学二重層キャパシタ電極。前記メジアン細孔幅は1.0ナノメートル以下である、請求項1に記載の電気化学二重層キャパシタ電極。前記メジアン細孔幅は0.8ナノメートル以下である、請求項1に記載の電気化学二重層キャパシタ電極。70F/cc超の体積比容量を有する、請求項1に記載の電気化学二重層キャパシタ電極。炭素系電極を備えるEDLCの性能は、炭素の特性に密接に関連する。本明細書において開示されるのは、活性炭材料、及びEDLCへの活性炭材料の使用であり、活性炭材料、及びEDLCへの活性炭材料の使用に関する理解の程度を高めることができる。本明細書において開示される炭素材料は、活性炭の種類に関係なく、合計BET表面積対合計細孔容積比theratiooftotalBETsurfacetototalporevolumeにより定義される構造を有する。本開示では、細孔炭素の合計BET表面積対合計細孔容積比が、EDLCの性能に関連していることが立証される。開示されるのは、1.2ナノメートル以下のメジアン細孔幅と、そして2200m2/cm3~20,000m2/cm3の合計BET表面積対合計細孔容積比と、を有する細孔炭素ある。本明細書において開示される実施形態は、細孔炭素を含む電気化学二重層キャパシタ電極に関するものであり、該細孔炭素は、1.2ナノメートル以下のメジアン細孔幅と、そして2200m2/cm3~20,000m2/cm3の合計BET表面積対合計細孔容積比と、を有する。更に別の特徴及び利点は、以下の詳細な説明に開示され、そしてかなりの程度、この技術分野の当業者であれば、当該説明から容易に理解することができる、または記載の説明、及び本明細書の請求項だけでなく、添付の図面に記載される実施形態を実施することにより容易に理解することができる。これまでの概要説明、及び以下の詳細な説明は共に、単なる例示に過ぎず、そして請求項の本質及び特徴を理解するための概要または概略を提供するために利用される。添付の図面は、理解を更に深めるために取り込まれ、そして本明細書の一部に組み込まれ、かつ本明細書の一部を構成する。これらの図面は、1つ以上の実施形態群を示し、そして説明と併せて、種々の実施形態の原理及び動作を説明するために利用される。本明細書において開示される実施形態は、細孔炭素を含む電気化学二重層キャパシタ電極を含み、細孔炭素は、1.2ナノメートル以下のメジアン細孔幅と、そして2200m2/cm3~20,000m2/cm3の合計BET表面積対合計細孔容積比と、を有する。通常のEDLCでは、一対の電極は多孔質セパレータにより分離され、そして電極/セパレータ/電極積層体を有機または無機電解液に浸潤させる。細孔性活性炭は、複合電極の1つ以上の炭素系層に混入させることができる。これらの炭素系層は、活性炭粉末を含み、活性炭粉末は、他の添加剤例えば、バインダと混合されており、そして圧縮されて薄いシートになり、そして導電性金属集電体裏面に直接、または中間導電層を介して積層されている。一例として、約100~300マイクロメートルの範囲の厚さを有する炭素系層は、70~95重量の細孔性活性炭、0~10重量のカーボンブラック、及び5~20重量のバインダ例えば、PTFEまたはPVDFのような炭化水素バインダを含む混合粉末を圧延し、そして加圧することにより調製することができる。任意であるが、溶媒を用いて混合粉末をペースト状にすることができ、このペーストを加圧してカーボンシートにし、そして乾燥させることができる。カーボンシートは、カレンダー処理し、スタンピングし、またはそれ以外にはパターニングし、そして積層して導電性集電体、または導電層で被覆されて炭素系複合電極を形成する集電体とする。複合電極に組み込む前に、例示的なカーボンシートは、18インチ約45.7cmの長さ、3.75インチ約9.5cmの幅、及び250マイクロメートルの厚さをそれぞれ有することができる。複合電極は、エネルギー蓄積素子に組み込むことができる。使用状態では、電気化学二重層は、対向する電極群に蓄積される蓄積電荷により形成することができる。電気化学二重層に蓄積される電荷の量は、キャパシタの達成可能なエネルギー密度及び電力密度に影響する。細孔性活性炭の電気特性例えば、体積比容量及び重量比容量は、炭素系複合膜の特性を測定することにより評価することができる。ここで評価される炭素系複合膜は、85重量の活性炭材料、5重量の導電性炭素マサチューセッツ州ボストンにあるCabotCorporationが販売するBlackPearls登録商標、及び10重量のTeflon登録商標:PTFEを含む。ボタンセルは、0.625インチ約15.9mmの直径を有する炭素ディスクを複合材料シートから打ち抜くことにより形成することができる。セパレータは、同一の炭素ディスク群の間に配置され、これらの炭素ディスクが今度は、2つの導電性炭素被覆アルミニウム集電体の間に挟まれる。熱硬化性ポリマーリングは、組付体の外周の周りに形成されてセルを密閉し、当該セルには、テトラフルオロホウ酸テトラエチルアンモニウムTEA-TFBをアセトニトリル中に含む溶液のような有機電解液が充填される。適切な電解液濃度は、1~2.5Mの範囲とする、例えば1.25,1.5,1.75,2.0,2.25,または2.5Mとすることができる。セルの静電容量Ccellは、定電流放電法により測定される。セルをまず、一定電流で充電してicharge所望の電位例えば、2.7Vとし、続いて一定電流で放電するidischarge。オームの法則によれば、キャパシタ電流iは、次式によるキャパシタ電圧の時間微分値に比例する:式中、Cは静電容量であり、Vはセル電圧単位:ボルトであり、そしてtは時間単位:秒である。次に、定電流放電法による曲線セル電圧対時間曲線の勾配を測定することにより、セル静電容量単位:ファラドは次式により算出することができる:セル静電容量は、これらの炭素ディスク直列接続されるキャパシタの各炭素ディスクの電気化学二重層静電容量により表わされる2つの個々の静電容量の高調波合計である。この関係は次式で表わすことができる:式中、C1及びC2は、セル内の個々の炭素ディスクの二重層静電容量である。これらの静電容量の絶対値は、これらの炭素ディスクの体積比容量に、次式に従って関連付けることができる:式中、Csp,1及びCsp,2は、個々の炭素ディスクの比容量単位:F/cm3であり、そしてV1及びV2は、対応する電極体積である。試験セルには、同一サイズ及び組成を有するディスク群を使用するので、C1=C2、Csp,1=Csp,2=Csp、及びV1=V2=Vtotal/2,Vtotalは、セル内の炭素電極の合計体積cm3であるの関係がある。方程式3、4、及び5を組み合わせて、体積比容量Cspを次式のように与えることができる:電極群は普通、多孔質炭素または活性炭材料を含む。2つの電極は、同一になるように、または互いに異なるように構成することができる。従って、電極群の種々の特徴についての説明は、一方の電極、または両方の電極に当てはまる。何れかの電極、または両方の電極は、本明細書において説明される特徴群の何れかを、または全てを個別に有することができることを理解されたい。幾つかの実施形態では、少なくとも1つの電極は活性炭を含む。大量重量での活性炭を含む電極は本明細書では、activatedcarbonelectrode活性炭電極と表記される。幾つかの実施形態では、活性炭電極は、50重量の活性炭例えば、50,60,70,80,90,または95重量超の活性炭を含む。活性炭電極は、活性炭以外の材料を含むことができる。幾つかの実施形態では、一方の電極、または両方の電極は、活性炭電極を含むことができる。例えば、一方の電極は、大量の活性炭を含むことができ、そして他方の活性炭電極は、大量のグラファイトを含むことができる。幾つかの実施形態では、第1電極及び第2電極の両方が、活性炭電極である。幾つかの実施形態では、電極内に利用される活性炭は、BET比表面積の算出理論を提唱した3名の科学者Brunauer,Emmett,Tellerの頭文字法により取得される少なくとも約100m2/gの炭素表面積を有することができる。幾つかの実施形態では、細孔炭素のBET表面積は、100m2/g、200m2/g、300m2/g、400m2/g、500m2/g、600m2/g、700m2/g、800m2/g、900m2/g、1000m2/g、1100m2/g、1200m2/g、1300m2/g、1400m2/g、1500m2/g、1600m2/g、1700m2/g、1800m2/g、1900m2/g、2000m2/g、2100m2/g、2200m2/g、2300m2/g、2400m2/g、2500m2/g、2600m2/g、2700m2/g、2800m2/g、2900m2/g、3000m2/g超である。幾つかの実施形態では、細孔炭素のBET表面積は、3000m2/g、2900m2/g、2800m2/g、2700m2/g、2600m2/g、2500m2/g、2400m2/g、2300m2/g、2200m2/g、2100m2/g、2000m2/g、1900m2/g、1800m2/g、1700m2/g、1600m2/g、1500m2/g、1400m2/g、1300m2/g、1200m2/g、1100m2/g、1000m2/g、900m2/g、800m2/g、700m2/g、600m2/g、500m2/g、400m2/g、300m2/g、または20m2/g未満である。幾つかの実施形態では、細孔炭素のBET表面積は、上に列挙した値の中から選択される範囲に収まる。例えば、細孔炭素のBET表面積は、100m2/g超かつ3000m2/g未満、400m2/g超かつ2900m2/g未満、2000m2/g超かつ3000m2/g未満、または2000m2/g超かつ2800m2/g未満である。利用することができる活性炭の特定の例は、ココナッツシェル系活性炭、石油コークス系活性炭、ピッチ系活性炭、塩化ビニリデン系活性炭、ポリアセン系活性炭、フェノール樹脂系活性炭、ポリアクリロニトリル系活性炭、及びコール、チャコールのような天然資源または他の天然有機資源から得られる活性炭を含む。電極群は1種類以上のバインダを含むことができる。バインダは、機械的安定性を電極に、緩く凝集した粒子状材料の結合を強めることにより付与することができる。バインダは、ポリマー、コポリマーを含むことができる、または活性炭及び、他の任意の成分を結合させて多孔質構造を形成することができる同様の高分子量物質を含むことができる。特定の例示的なバインダは、ポリテトラフルオロエチレンPTFE、フッ化ポリビニリデン、または他のフルオロポリマー粒子;ポリプロピレン、ポリエチレン、または他の類似の材料のような熱可塑性樹脂;スチレン-ブタジエンゴムSBRのようなゴム系バインダ;及びこれまでに挙げた材料の組み合わせを含む。幾つかの実施形態では、PTFEをバインダとして利用することができる。別の実施形態では、フィブリル化PTFEをバインダとして利用することができる。電極は更に、1種類以上の導電促進剤を含むことができる。導電促進剤は、電極の全体的な導電率を高めるように機能する。例示的な導電促進剤は、カーボンブラック、天然グラファイト、人工グラファイト、黒鉛炭素、カーボンナノチューブまたはカーボンナノワイヤ、金属繊維または金属ナノワイヤ、グラフェン、及びこれらの材料の組み合わせを含む。幾つかの実施形態では、カーボンブラックを導電促進剤として用いることができる。幾つかの実施形態では、電極は、最大約10重量の導電促進剤を含むことができる。例えば、電極は、約1重量~約10重量例えば、1,2,4,または10重量の導電促進剤を含むことができる。幾つかの実施形態では、細孔炭素の合計細孔容積は、0.2cm3/g~1.5cm3/gの範囲、例えば0.4cm3/g~1.0cm3/gの範囲である。当該合計細孔容積は、窒素吸収率を用いて測定することができ、そして分割された細孔を仮定する密度汎関数理論DFTを用いて計算することができる。幾つかの実施形態では、≧0.3cm3/gの合計細孔容積を実現する≦1nmのサイズを有する細孔;≧0.05cm3/gの合計細孔容積を実現する1nm<~≦2nmのサイズを有する細孔;及び、全ての細孔が>2nmのサイズを有し、かつ<0.15cm3/gの合計細孔容積を実現する細孔を含む。幾つかの実施形態では、細孔炭素は、1.0ナノメートル以下、例えば0.9ナノメートル以下、または0.8ナノメートル以下のメジアン細孔幅を有する。メジアン細孔幅は、細孔容積によって重み付けされたDFT細孔サイズ分布データに基づいて計算される。本明細書において開示されるのは、細孔炭素を含む電気化学二重層キャパシタ電極であり、細孔炭素は、1.2ナノメートル以下のメジアン細孔幅を有し、そしてBET表面積対細孔容積比は最小値から最大値に亘っている。幾つかの実施形態では、最小のBET表面積対細孔容積比は、2200m2/cm3、2300m2/cm3、2400m2/cm3、2500m2/cm3、2600m2/cm3、2700m2/cm3、2800m2/cm3、2900m2/cm3、3000m2/cm3、3500m2/cm3、4000m2/cm3、5000m2/cm3、または6000m2/cm3である。幾つかの実施形態では、最大のBET表面積対細孔容積比は、20,000m2/cm3、10,000m2/cm3、6000m2/cm3、5000m2/cm3、4000m2/cm3、3500m2/cm3、3400m2/cm3、3300m2/cm3、3200m2/cm3、3100m2/cm3、3000m2/cm3、2900m2/cm3、2800m2/cm3、2700m2/cm3、2600m2/cm3、2500m2/cm3、2400m2/cm3、または2300m2/cm3である。幾つかの実施形態では、BET表面積対細孔容積比は、最小値から最大値に亘るように選択される範囲に収まり、例えば2200m2/cm3~3500m2/cm3、2300m2/cm3~3500m2/cm3、2400m2/cm3~3500m2/cm3、2500m2/cm3~3500m2/cm3、2600m2/cm3~3500m2/cm3、2700m2/cm3~3500m2/cm3、2800m2/cm3~3500m2/cm3、2900m2/cm3~3500m2/cm3、または3000m2/cm3~3500m2/cm3、2200m2/cm3~20,000m2/cm3、2200m2/cm3~10,000m2/cm3、2200m2/cm3~5000m2/cm3、2300m2/cm3~20,000m2/cm3、2300m2/cm3~10,000m2/cm3、2300m2/cm3~5000m2/cm3、2400m2/cm3~5000m2/cm3、または2900m2/cm3~5000m2/cm3での範囲に収まる。幾つかの実施形態では、電気化学二重層キャパシタ電極は、70F/cc超、80F/cc超、90F/cc超、または100F/cc超の体積比容量を有する。例図1,2,及び3は、種々の条件で合成される55個の活性炭から得られるデータを示している。EDLC電気化学二重層キャパシタ中のこれらの活性炭の性能をボタンセル内で評価し、これらのボタンセルは、活性炭、カーボンブラック導電性添加剤としてのBlackPearl2000、及びPTFEバインダとしてのを、85:5:10の重量比で混合し、そして混合物を圧延して電極群とすることにより作製された。1.5Mのテトラフルオロホウ酸テトラエチルアンモニウムをアセトニトリル中に含む溶液を電解液として用いた。これらの活性炭試料を、窒素吸収率を利用して、MicrometricsASAP2420マイクロメトリック社製のASAP2420で測定し、そして合計表面積及び合計細孔容積を、分割された細孔を仮定する密度汎関数理論DFTを用いて計算した。合計表面積は、BET法を用いて更に測定した。図2及び3は、体積比容量Csp,v対合計BET表面積SBET、及び体積比容量Csp,v対DFT合計細孔容積Vtをそれぞれ示している。図2は、静電容量が約60から100F/ccに亘って変化し、合計BET表面積の範囲が1500~2900m2/gであることを示している。図3は、静電容量が約60から100F/ccに亘って変化し、DFT合計細孔容積の範囲が0.5~1.2cm3/gであることを示している。図1は、Csp,vがSBET/Vt比に対して変化する様子を示している。SBET/Vt比が大きくなると、体積比容量が略直線的に増大する。当該比が2200m2/cm3を超えると、静電容量が実用的になり、そして2500m2/cm3を超えると、大きい静電容量値が得られる。例1活性炭を小麦粉に含まれる前駆体からKOH活性化処理により生成した。この活性炭は、2068m2/gの合計BET表面積、1.15cm3/gの合計細孔容積、及び1216m2/cm3のSBET/Vt比を有していた。活性炭の体積比容量は、49.9F/ccであると測定された。例2活性炭を小麦粉に含まれる前駆体からKOH活性化処理により、例1とは異なるプロセス条件を用いて生成した。この活性炭は、1636m2/gの合計BET表面積、0.53cm3/gの合計細孔容積、及び3087m2/cm3のSBET/Vt比を有していた。活性炭の体積比容量は、98.5F/ccであると測定された。例2を例1と比較すると、合計表面積は同様であるが、合計細孔容積は約半分であり;その結果、SBET/Vt比は約2倍であり、これは、体積比容量が2倍大きいことによるものである。例3活性炭をトウモロコシ粉に含まれる前駆体からKOH活性化処理により生成した。この活性炭は、1535m2/gの合計BET表面積、0.52cm3/gの合計細孔容積、及び2936m2/cm3のSBET/Vt比を有していた。活性炭の体積比容量は、93.9F/ccであると測定された。例4活性炭をココナッツシェルに含まれる前駆体からKOH活性化処理により生成した。この活性炭は、1633m2/gの合計BET表面積、0.55cm3/gの合計細孔容積、及び2971m2/cm3のSBET/Vt比を有していた。体積比容量は、94.8F/ccであると測定された。例5活性炭をフェノール樹脂に含まれる前駆体からKOH活性化処理により生成した。この活性炭は、1850m2/gの合計表面積、0.61cm3/gの合計細孔容積、及び3010m2/cm3のSBET/Vt比を有していた。体積比容量は、92.5F/ccであると測定された。メジアン細孔幅を含むこれらの例に関するデータが、表1に要約されている。データが示しているように、例1は、23.38Åの最大のメジアン細孔幅、及び49.9F/ccの最小の体積比容量を有する。例2~5は、7~8Åの範囲のメジアン細孔幅、及び90F/ccの体積比容量を有する。メジアン細孔幅、及びBET表面積対合計細孔容積比は、炭素をEDLC用途に選択する際の有用なパラメータとなり得ることを立証している。明示的に別段の定めをした場合を除き、本明細書において開示される何れの方法も決して、当該方法のステップ群が特定の順番で実施される必要があるものとして解釈されてはならない。従って、方法請求項に、実際に当該方法のステップ群が従うべき順番が記載されていない場合、またはそれ以外には、ステップ群が特定の順番に限定されるべきであると、特に請求項または説明に記載されていない場合、決して、何れの特定の順番も推定されてはならない。この技術分野の当業者であれば、種々の変形及び変更を、本発明の思想または範囲から逸脱しない限り加えることができることを理解できるであろう。本発明の思想及び本質を取り入れた開示の実施形態の変形の組み合わせ、変形の部分的な組み合わせ、及び変更は、この技術分野の当業者であれば想到し得るので、本発明は、添付の請求項、及びこれらの請求項の均等物の範囲に含まれる全てを包含するものと解釈されるべきである。"